(57)【要約】【課題】    従来の鉛を含む燒結添加物にとって代わり、且つ効率よく燒結温度を低下させるニッケル亜鉛フェライト低温燒結フラックス組成物を提供する。  【解決手段】  二酸化ケイ素(ＳｉＯ２)と、酸化ホウ素（Ｂ２Ｏ３）と、及び少なくとも一種以上の添加物によって組成され、０.０５％〜１０％の重量比で燒結温度を低下させるために、酸化第二鉄（Ｆｅ２Ｏ３）酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。【選択図】  図２
2005060226.tif 000002
【特許請求の範囲】
【請求項１】
二酸化ケイ素(ＳｉＯ２)と、酸化ホウ素（Ｂ２Ｏ３）と、及び少なくとも一種以上の添加物とから組成されたことを特徴とするニッケル亜鉛フェライト低温燒結用無鉛フラックス組成物。
【請求項２】
二酸化ケイ素(ＳｉＯ２)と、酸化ホウ素（Ｂ２Ｏ３）と、及び少なくとも一種以上の添加物とから組成されたフラックス組成物であって、燒結温度を低下させるために、酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に０.０５％〜１０％の重量比で添加することを特徴とするニッケル亜鉛フェライト低温燒結用無鉛フラックス組成物。
【請求項３】
前記添加物が、酸化亜鉛（ＺｎＯ）であることを特徴とする請求項１または２に記載のニッケル亜鉛フェライト低温燒結用無鉛フラックス組成物。
【請求項４】
前記二酸化ケイ素(ＳｉＯ２)と、酸化ホウ素（Ｂ２Ｏ３）と、酸化亜鉛（ＺｎＯ）との重量比が、それぞれ二酸化ケイ素(ＳｉＯ２)が４０％〜７０％、酸化ホウ素（Ｂ２Ｏ３）が５％〜３０％、酸化亜鉛（ＺｎＯ）が５％〜３０％であることを特徴とする請求項３に記載のニッケル亜鉛フェライト低温燒結用無鉛フラックス組成物。
【請求項５】
前記添加物が、酸化アルミニウム(Ａｌ２Ｏ３)であることを特徴とする請求項１または２に記載のニッケル亜鉛フェライト低温燒結用無鉛フラックス組成物。
【請求項６】
前記二酸化ケイ素(ＳｉＯ２)と、酸化ホウ素（Ｂ２Ｏ３）と、酸化アルミニウム（Ａｌ２Ｏ３）との重量比が、それぞれ二酸化ケイ素(ＳｉＯ２)が４０％〜７０％であって、酸化ホウ素（Ｂ２Ｏ３）が５％〜３０％であって、酸化アルミニウム（Ａｌ２Ｏ３）が５％〜２０％であることを特徴とする請求項５に記載のニッケル亜鉛フェライト低温燒結用無鉛フラックス組成物。
【請求項７】
前記添加物が、酸化ナトリウム（Ｎａ２Ｏ）であることを特徴とする請求項１に記載のニッケル亜鉛フェライト低温燒結用無鉛フラックス組成物。
【請求項８】
前記二酸化ケイ素(ＳｉＯ２)と、酸化ホウ素（Ｂ２Ｏ３）と、酸化ナトリウム（Ｎａ２Ｏ）との重量比が、それぞれ二酸化ケイ素(ＳｉＯ２)が４０％〜７０％であって、酸化ホウ素（Ｂ２Ｏ３）が５％〜３０％であって、酸化ナトリウム（Ｎａ２Ｏ）が５％〜２０％であることを特徴とする請求項７に記載のニッケル亜鉛フェライト低温燒結用無鉛フラックス組成物。
【請求項９】
前記添加物が酸化マグネシウム（ＭｇＯ）であることを特徴とする請求項１または２に記載のニッケル亜鉛フェライト低温燒結用無鉛フラックス組成物。
【請求項１０】
前記二酸化ケイ素(ＳｉＯ２)と、酸化ホウ素（Ｂ２Ｏ３）と、酸化マグネシウム（ＭｇＯ）との重量比が、それぞれ二酸化ケイ素(ＳｉＯ２)が４０％〜７０％であって、酸化ホウ素（Ｂ２Ｏ３）が５％〜３０％であって、酸化マグネシウム（ＭｇＯ）が５％〜２０％であることを特徴とする請求項９に記載のニッケル亜鉛フェライト低温燒結用無鉛フラックス組成物。
【請求項１１】
酸化ナトリウム（ＮａＯ）と、少なくとも二種以上の添加物によって組成され、０.０５％〜１０％の重量比で燒結温度を低下させるために、酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加するためのニッケル亜鉛フェライト低温燒結用無鉛フラックス組成物。
【請求項１２】
前記添加物が、それぞれ酸化亜鉛（ＺｎＯ）と、酸化ホウ素（Ｂ２Ｏ３）であることを特徴とする請求項１１に記載のニッケル亜鉛フェライト低温燒結用無鉛フラックス組成物。
【請求項１３】
前記酸化ナトリウム（ＮａＯ）と、酸化亜鉛（ＺｎＯ）と、酸化ホウ素（Ｂ２Ｏ３）との重量比が、それぞれ酸化ナトリウム（ＮａＯ）が５％〜２０％であって、酸化亜鉛（ＺｎＯ）が５５％〜７０％であって、酸化ホウ素（Ｂ２Ｏ３）が１０％〜２５％であることを特徴とする請求項１２に記載のニッケル亜鉛フェライト低温燒結用無鉛フラックス組成物。
【請求項１４】
前記添加物がそれぞれ二酸化ケイ素(ＳｉＯ２)三酸化二カリウム（Ｋ２Ｏ３）と、酸化バリウム（ＢａＯ）であることを特徴とする請求項１１に記載のニッケル亜鉛フェライト低温燒結用無鉛フラックス組成物。
【請求項１５】
前記酸化ナトリウム（Ｎａ２Ｏ）と、二酸化ケイ素(ＳｉＯ２)と、三酸化二カリウム（Ｋ２Ｏ３）と、酸化バリウム（ＢａＯ）との重量比が、それぞれ酸化ナトリウム（ＮａＯ）が５％〜１０％であって、二酸化ケイ素(ＳｉＯ２)が５５％〜７０％であって、三酸化二カリウム（Ｋ２Ｏ３）が５％〜１０％であって、酸化バリウム（ＢａＯ）が１０％〜２５％あることを特徴とする請求項１２に記載のニッケル亜鉛フェライト低温燒結用無鉛フラックス組成物。
【請求項１６】
二酸化ケイ素(ＳｉＯ２)と、少なくとも二種以上の添加物によって組成され、０.０５％〜１０％の重量比で燒結温度を低下させるために、酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加することを特徴とするニッケル亜鉛フェライト低温燒結用無鉛フラックス組成物。
【請求項１７】
前記添加物が、それぞれ酸化バリウム（ＢａＯ）と、酸化カルシウム（ＣａＯ）であることを特徴とする請求項１６に記載のニッケル亜鉛フェライト低温燒結用無鉛フラックス組成物。
【請求項１８】
前記二酸化ケイ素(ＳｉＯ２)と、酸化バリウム（ＢａＯ）と、酸化カルシウム（ＣａＯ）との重量比が、それぞれ二酸化ケイ素(ＳｉＯ２)が５５％〜７０％であって、酸化バリウム（ＢａＯ）が１０％〜２５％であって、酸化カルシウム（ＣａＯ）が５％〜２０％であることを特徴とする請求項１７に記載のニッケル亜鉛フェライト低温燒結用無鉛フラックス組成物。
【請求項１９】
三酸化ビスマス（Ｂｉ２Ｏ３）を主な成分とし、０.０５％〜１０％の重量比で燒結温度を低下させるために、酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加することを特徴とするニッケル亜鉛フェライト低温燒結用無鉛フラックス組成物。
【発明の詳細な説明】
【技術分野】
【０００１】
本発明は、フラックス組成物に関し、特に鉛成分を用いることなくニッケル・亜鉛成分を含むフェライトの焼結温度を効率よく低下させるニッケル亜鉛フェライト低温焼結無鉛フラックス組成物に関する。
【背景技術】
【０００２】
ニッケル・亜鉛成分を含むフェライトは、チップ型インダクターのコア材などに広く応用されている。その主な成分には、酸化第二鉄（Ｆｅ２Ｏ３）酸化ニッケル（ＮｉＯ）、酸化亜鉛（ＺｎＯ）、酸化銅（ＣｕＯ）、酸化コバルト（ＣｏＯ）などの粉末が含まれ、高温焼結で成型する。しかし、一般には、設備投資と、製造コストを考慮して、上述する基礎成分に鉛を含む酸化鉛（ＰｂＯ）を添加する場合が多い。その実施可能な成分の割合は、酸化第二鉄（Ｆｅ２Ｏ３）の重量比を５５％〜７５％とし、酸化ニッケル（ＮｉＯ）の重量比を３％〜２２%とし、酸化亜鉛（ＺｎＯ）の重量比を５％〜２２％とし、酸化銅（ＣｕＯ）の重量比を１％〜８％とし、酸化コバルト（ＣｏＯ）の重量比を０．１％〜３％とし、かつこれら基礎成分の粉末に重量比１．５％〜８％の酸化鉛（ＰｂＯ）を添加して焼結温度を本来の約１２００℃から９００℃ほどに低下させる。酸化鉛（ＰｂＯ）の含有量と焼結温度との相対関係を図１に開示する。
【０００３】
しかしながら、世界的な環境保全の潮流によって、各国では毒性物質、もしくは材質の使用について、ますます慎重になっている。前記の酸化鉛（ＰｂＯ）自身は有毒な物質であって、人体と環境に対する汚染が容易に発生する。よって、生産ラインの作業者などの人体を保護し、環境汚染を防ぐことを目的とし、かつニッケル亜鉛の電気的特性（初期導磁率２５μｉ〜８００μｉ）を低下させないという前提の下で、如何にして鉛成分を含まない低温焼結添加物を開発するかが、業界の課題となっている。
【発明の開示】
【発明が解決しようとする課題】
【０００４】
本発明は、焼結温度を効率よく低下できるニッケル亜鉛フェライト低温焼結無鉛フラックス組成物を提供することを課題とする。
【０００５】
また、本発明は従来の鉛成分の代替となり、かつ人体に対する傷害と、環境に対する汚染を防ぐニッケル亜鉛フェライト低温焼結無鉛フラックス組成物を提供することを課題とする。
【課題を解決するための手段】
【０００６】
そこで、本発明者は、従来の技術に鑑み鋭意研究を重ねた結果、二酸化ケイ素(ＳｉＯ２)と、酸化ホウ素（Ｂ２Ｏ３）と、及び少なくとも一種以上の添加物によって組成され、０.０５％〜１０％の重量比で酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加するニッケル亜鉛フェライト無鉛低温燒結フラックス組成物によって課題を解決できる点に着眼し、かかる知見に基づき本発明を完成させた。
以下、発明について具体的に説明する。
【０００７】
請求項１に記載するニッケル亜鉛フェライト低温燒結用無鉛フラックス組成物は、二酸化ケイ素(ＳｉＯ２)と、酸化ホウ素（Ｂ２Ｏ３）と、及び少なくとも一種以上の添加物によって組成されるものであって、０.０５％〜１０％の重量比で燒結温度を低下させるために、酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。
【０００８】
請求項２に記載するニッケル亜鉛フェライト低温燒結用無鉛フラックス組成物は、請求項１のおける添加物が酸化亜鉛（ＺｎＯ）である。
【０００９】
請求項３に記載するニッケル亜鉛フェライト低温燒結用無鉛フラックス組成物は、請求項２における二酸化ケイ素(ＳｉＯ２)と、酸化ホウ素（Ｂ２Ｏ３）と、酸化亜鉛（ＺｎＯ）との重量比が、それぞれ二酸化ケイ素(ＳｉＯ２)が４０％〜７０％であって、酸化ホウ素（Ｂ２Ｏ３）が５％〜３０％であって、酸化亜鉛（ＺｎＯ）が５％〜３０％である。
【００１０】
請求項４に記載するニッケル亜鉛フェライト低温燒結用無鉛フラックス組成物は、請求項１における添加物が酸化アルミニウム(Ａｌ２Ｏ３)である。
【００１１】
請求項５に記載するニッケル亜鉛フェライト低温燒結用無鉛フラックス組成物は、請求項５における二酸化ケイ素(ＳｉＯ２)と、酸化ホウ素（Ｂ２Ｏ３）と、酸化アルミニウム（Ａｌ２Ｏ３）との重量比が、それぞれ二酸化ケイ素(ＳｉＯ２)が４０％〜７０％であって、酸化ホウ素（Ｂ２Ｏ３）が５％〜３０％であって、酸化アルミニウム（Ａｌ２Ｏ３）が５％〜２０％である。
【００１２】
請求項６に記載するニッケル亜鉛フェライト低温燒結用無鉛フラックス組成物は、請求項１における添加物が酸化ナトリウム（Ｎａ２Ｏ）である。
【００１３】
請求項７に記載するニッケル亜鉛フェライト低温燒結用無鉛フラックス組成物は、請求項６における二酸化ケイ素(ＳｉＯ２)と、酸化ホウ素（Ｂ２Ｏ３）と、酸化ナトリウム（Ｎａ２Ｏ）との重量比が、それぞれ二酸化ケイ素(ＳｉＯ２)が４０％〜７０％であって、酸化ホウ素（Ｂ２Ｏ３）が５％〜３０％であって、酸化ナトリウム（Ｎａ２Ｏ）が５％〜２０％である。
【００１４】
請求項８に記載するニッケル亜鉛フェライト低温燒結用無鉛フラックス組成物は、請求項１における添加物が酸化マグネシウム（ＭｇＯ）である。
【００１５】
請求項９に記載するニッケル亜鉛フェライト低温燒結用無鉛フラックス組成物は、請求項８における二酸化ケイ素(ＳｉＯ２)と、酸化ホウ素（Ｂ２Ｏ３）と、酸化マグネシウム（ＭｇＯ）との重量比が、それぞれ二酸化ケイ素(ＳｉＯ２)が４０％〜７０％であって、酸化ホウ素（Ｂ２Ｏ３）が５％〜３０％であって、酸化マグネシウム（ＭｇＯ）が５％〜２０％である。
【００１６】
請求項１０に記載するニッケル亜鉛フェライト低温燒結用無鉛フラックス組成物は、酸化ナトリウム（ＮａＯ）と、少なくとも二種以上の添加物によって組成され、０.０５％〜１０％の重量比で燒結温度を低下させるために、酸化第二鉄（Ｆｅ２Ｏ３）酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。
【００１７】
請求項１１に記載するニッケル亜鉛フェライト低温燒結用無鉛フラックス組成物は、請求項１０における添加物がそれぞれ酸化亜鉛（ＺｎＯ）と、酸化ホウ素（Ｂ２Ｏ３）である。
【００１８】
請求項１２に記載するニッケル亜鉛フェライト低温燒結用無鉛フラックス組成物は、請求項１１における酸化ナトリウム（ＮａＯ）と、酸化亜鉛（ＺｎＯ）と、酸化ホウ素（Ｂ２Ｏ３）との重量比が、それぞれ酸化ナトリウム（ＮａＯ）が５％〜２０％であって、酸化亜鉛（ＺｎＯ）が５５％〜７０％であって、酸化ホウ素（Ｂ２Ｏ３）が１０％〜２５％である。
【００１９】
請求項１３に記載するニッケル亜鉛フェライト低温燒結用無鉛フラックス組成物は、請求項１０における添加物がそれぞれ二酸化ケイ素(ＳｉＯ２)三酸化二カリウム（Ｋ２Ｏ３）と、酸化バリウム（ＢａＯ）である。
【００２０】
請求項１４に記載するニッケル亜鉛フェライト低温燒結用無鉛フラックス組成物は、請求項１１における酸化ナトリウム（ＮａＯ）と、二酸化ケイ素(ＳｉＯ２)と、三酸化二カリウム（Ｋ２Ｏ３）と、酸化バリウム（ＢａＯ）との重量比が、それぞれ酸化ナトリウム（ＮａＯ）が５％〜１０％であって、二酸化ケイ素(ＳｉＯ２)が５５％〜７０％であって、三酸化二カリウム（Ｋ２Ｏ３）が５％〜１０％であって、酸化バリウム（ＢａＯ）が１０％〜２５％である。
【００２１】
請求項１５に記載するニッケル亜鉛フェライト低温燒結用無鉛フラックス組成物は、二酸化ケイ素(ＳｉＯ２)と、少なくとも二種以上の添加物によって組成され、０.０５％〜１０％の重量比で燒結温度を低下させるために、酸化第二鉄（Ｆｅ２Ｏ３）酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。
【００２２】
請求項１６に記載するニッケル亜鉛フェライト低温燒結用無鉛フラックス組成物は、請求項１５における添加物がそれぞれ酸化バリウム（ＢａＯ）と、酸化カルシウム（ＣａＯ）である。
【００２３】
請求項１７に記載するニッケル亜鉛フェライト低温燒結用無鉛フラックス組成物は、請求項１６における二酸化ケイ素(ＳｉＯ２)と、酸化バリウム（ＢａＯ）と、酸化カルシウム（ＣａＯ）との重量比が、それぞれ二酸化ケイ素(ＳｉＯ２)が５５％〜７０％であって、酸化バリウム（ＢａＯ）が１０％〜２５％であって、酸化カルシウム（ＣａＯ）が５％〜２０％である。
【００２４】
請求項１８に記載するニッケル亜鉛フェライト低温燒結用無鉛フラックス組成物は、三酸化二ビスマス（Ｂｉ２Ｏ３）を、主な成分とし、０.０５％〜１０％の重量比で燒結温度を低下させるために、酸化第二鉄（Ｆｅ２Ｏ３）酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。
【発明の効果】
【００２５】
本発明のニッケル亜鉛フェライト低温焼結無鉛フラックス組成物は、従来の鉛成分の代替となり、焼結温度を効率よく低下できるとともに、人体に対する傷害と、環境に対する汚染を防ぐという利点がある。
【００２６】
また、本発明のニッケル亜鉛フェライト低温焼結無鉛フラックス組成物は、焼結温度を効率よく低下し、且つ人体に対する傷害と、環境に対する汚染を防ぐことができるため、設備投資の負担を軽減し、生産コストを節減できるという利点がある。
【発明を実施するための最良の形態】
【００２７】
本発明は、鉛成分を用いることなくニッケル・亜鉛成分を含むフェライトの焼結温度を効率よく低下させるニッケル亜鉛フェライト低温焼結無鉛フラックス組成物を提供するものであって、二酸化ケイ素(ＳｉＯ２)と、酸化ホウ素（Ｂ２Ｏ３）と、及び少なくとも一種以上の添加物によって組成され、０.０５％〜１０％の重量比で酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加する。
かかる構成のニッケル亜鉛フェライト低温焼結無鉛フラックス組成物について、その組成と特徴を詳述するために具体的な実施例を挙げ、以下に説明する。
【００２８】
なお、図１に従来の鉛成分を含むニッケル亜鉛フェライト低温焼結フラックス組成物の酸化鉛（ＰｂＯ）の含有量と焼結温度との相対関係を開示する。但し鉛成分を含むニッケル亜鉛フェライトの主な構成とその欠点については上述する通りであって、ここでは詳述しない。
【実施例１】
【００２９】
図２は、本発明によるニッケル亜鉛フェライト低温燒結無鉛フラックス組成物に係る第１の組成成分からなる実施例１の成分添加の比率と、その燒結温度との関係を示した図である。実施例１においてフラックス組成物は二酸化ケイ素（ＳｉＯ２、重量比約４０％〜７０％）、酸化ホウ素（Ｂ２Ｏ３、重量比約５％〜３０％）、酸化亜鉛（ＺｎＯ、重量比約５％〜３０％）、などの成分からなるフラックスを０.０５％〜１０％の重量比で酸化第二鉄（Ｆｅ２Ｏ３）、酸化ニッケル（ＮｉＯ）、酸化亜鉛（ＺｎＯ）、酸化銅（ＣｕＯ）、酸化コバルト（ＣｏＯ）などのニッケル亜鉛フェライト基礎材料の粉末に添加することによって燒結温度を約１２００℃〜８８５℃に低下させることができた(低下の幅は約３１５℃)。
【実施例２】
【００３０】
図３は、本発明によるニッケル亜鉛フェライト低温燒結無鉛フラックス組成物に係る第２の組成成分からなる実施例２の成分添加の比率と、その燒結温度との関係を示した図である。実施例２においてフラックス組成物は三酸化ビスマス（Ｂｉ２Ｏ３）を主要の成分とし、０.０５％〜１０％の重量比で上述するニッケル亜鉛フェライト基礎材料の粉末に添加することによって燒結温度を約１２００℃〜９１５℃に低下させることができた(低下の幅は約２８５℃)。
【実施例３】
【００３１】
図４は、本発明によるニッケル亜鉛フェライト低温燒結無鉛フラックス組成物に係る第３の組成成分からなる実施例３の成分添加の比率と、その燒結温度との関係を示した図である。実施例３においてフラックス組成物は二酸化ケイ素（ＳｉＯ２、重量比約５５％〜７０％）、酸化ホウ素（Ｂ２Ｏ３、重量比約１０％〜２５％）、酸化アルミニウム（Ａｌ２Ｏ３、重量比約５％〜２０％）、などの成分からなり、それぞれ０.０５％〜１０％の重量比で上述するニッケル亜鉛フェライト基礎材料の粉末に添加することによって燒結温度を約９４５℃〜９００℃に低下させることができた(低下の幅は約４５℃)。
【実施例４】
【００３２】
図５は、本発明によるニッケル亜鉛フェライト低温燒結無鉛フラックス組成物に係る第４の組成成分からなる実施例４の成分添加の比率と、その燒結温度との関係を示した図である。実施例４においてフラックス組成物は二酸化ケイ素（ＳｉＯ２、重量比約５５％〜７０％）、三酸化二カリウム（Ｋ２Ｏ３、重量比約５％〜１０％）、酸化バリウム（ＢａＯ、重量比約１０％〜２５％）、酸化ナトリウム(Ｎａ２Ｏ、重量比約５％〜１０％)などの成分によってなり、それぞれ０.０５％〜１０％の重量比で上述するニッケル亜鉛フェライト基礎材料の粉末に添加することによって燒結温度を約１２００℃〜９０７℃に低下させることができた(低下の幅は約２９３℃)。
【実施例５】
【００３３】
図６は、本発明によるニッケル亜鉛フェライト低温燒結無鉛フラックス組成物に係る第５の組成成分からなる実施例５の成分添加の比率と、その燒結温度との関係を示した図である。実施例５においてフラックス組成物は二酸化ケイ素（ＳｉＯ２、重量比約５５％〜７０％）、酸化ホウ素（Ｂ２Ｏ３、重量比約１０％〜２５％）、酸化ナトリウム(Ｎａ２Ｏ、重量比約５％〜２０％)、などの成分からなり、それぞれ０.０５％〜１０％の重量比で上述するニッケル亜鉛フェライト基礎材料の粉末に添加することによって燒結温度を約１２００℃〜８９５℃に低下させることができた(低下の幅は約３０５℃)。
【実施例６】
【００３４】
図７は、本発明によるニッケル亜鉛フェライト低温燒結無鉛フラックス組成物に係る第６の組成成分からなる実施例６の成分添加の比率と、その燒結温度との関係を示した図である。実施例６においてフラックス組成物は、酸化亜鉛（ＺｎＯ、重量比約５５％〜７０％）、酸化ホウ素（Ｂ２Ｏ３、重量比約１０％〜２５％）、酸化ナトリウム(Ｎａ２Ｏ、重量比約５％〜２０％)、などの成分によってなり、それぞれ０.０５％〜１０％の重量比で上述するニッケル亜鉛フェライト基礎材料の粉末に添加することによって燒結温度を約１２００℃〜８９０℃に低下させることができた(低下の幅は約３１０℃)。
【実施例７】
【００３５】
図８は、本発明によるニッケル亜鉛フェライト低温燒結無鉛フラックス組成物に係る第７の組成成分からなる実施例７の成分添加の比率と、その燒結温度との関係を示した図である。実施例７においてフラックス組成物は二酸化ケイ素（ＳｉＯ２、重量比約５５％〜７０％）、酸化バリウム（ＢａＯ、重量比約１０％〜２５％）、酸化カルシウム(ＣａＯ、重量比約５％〜２０％)、などの成分からなり、それぞれ０.０５％〜１０％の重量比で上述するニッケル亜鉛フェライト基礎材料の粉末に添加することによって燒結温度を約１２００℃〜８８５℃に低下させることができた(低下の幅は約３１５℃)。
【実施例８】
【００３６】
図９は、本発明によるニッケル亜鉛フェライト低温燒結無鉛フラックス組成物に係る第８の組成成分からなる実施例８の成分添加の比率と、その燒結温度との関係を示した図である。実施例においてフラックス組成物は二酸化ケイ素（ＳｉＯ２、重量比約５５％〜７０％）、酸化ホウ素（Ｂ２Ｏ３、重量比約１０％〜２５％）、酸化マグネシウム（ＭｇＯ、重量比約５％〜２０％）などの成分からなり、それぞれ０.０５％〜１０％の重量比で上述するニッケル亜鉛フェライト基礎材料の粉末に添加することによって燒結温度を約１２００℃〜８９２℃に低下させることができた(低下の幅は約３０８℃)。
【００３７】
以上から分かるように、本発明に係るニッケル亜鉛フェライト低温燒結無鉛フラックス組成物は、従来の鉛を含む燒結添加物にとって代わり、且つ効率よく燒結温度を低下させる効果を有し、産業上の利用性と新規性及び進歩性を具えるものである。
【００３８】
以上は、本発明の好ましい実施例であって、これにより本発明の実施の範囲を限定するものではない。当業者のなし得る修正または変更であって、本発明の精神の下においてなされ、本発明に対して均等の効果を有するものは、いずれも本発明の技術的範囲に属するものである。
【図面の簡単な説明】
【００３９】
【図１】従来のニッケル亜鉛フェライト低温燒結フラックス組成物における鉛成分の含有量と燒結温度との関係を示したグラフである。
【図２】実施例１のニッケル亜鉛フェライト低温燒結無鉛フラックス組成物の添加割合と燒結温度との関係を示したグラフである。
【図３】実施例２のニッケル亜鉛フェライト低温燒結無鉛フラックス組成物の添加割合と燒結温度との関係を示したグラフである。
【図４】実施例３のニッケル亜鉛フェライト低温燒結無鉛フラックス組成物の添加割合と燒結温度との関係を示したグラフである。
【図５】実施例４のニッケル亜鉛フェライト低温燒結無鉛フラックス組成物の添加割合と燒結温度との関係を示したグラフである。
【図６】実施例５のニッケル亜鉛フェライト低温燒結無鉛フラックス組成物の添加割合と燒結温度との関係を示したグラフである。
【図７】実施例６のニッケル亜鉛フェライト低温燒結無鉛フラックス組成物の添加割合と燒結温度との関係を示したグラフである。
【図８】実施例７のニッケル亜鉛フェライト低温燒結無鉛フラックス組成物の添加割合と燒結温度との関係を示したグラフである。
【図９】実施例８のニッケル亜鉛フェライト低温燒結無鉛フラックス組成物の添加割合と燒結温度との関係を示したグラフである。
【図１】
2005060226.tif 000003
【図２】
2005060226.tif 000004
【図３】
2005060226.tif 000005
【図４】
2005060226.tif 000006
【図５】
2005060226.tif 000007
【図６】
2005060226.tif 000008
【図７】
2005060226.tif 000009
【図８】
2005060226.tif 000010
【図９】
2005060226.tif 000011